(57)【要約】【課題】コモンモードフィルタ及びその製造方法を提供する。【解決手段】本発明の一側面によるコモンモードフィルタは、基板と、コイル及び絶縁層を含み、基板上に配置されて信号ノイズを除去するフィルタ層と、フィルタ層に積層される磁性層と、を含み、フィルタ層は、磁性層と接合する面にコイルの一面が露出するようにコイルが埋め込まれ、磁性層と接合する面が平坦に形成されることを特徴とする。【選択図】図１
2015220464.tif 000002
【特許請求の範囲】
【請求項１】
基板と、
コイル及び絶縁層を含み、前記基板上に配置されて信号ノイズを除去するフィルタ層と、
前記フィルタ層に積層される磁性層と、を含み，
前記フィルタ層は、前記磁性層と接合する面に前記コイルの一面が露出するように前記コイルが埋め込まれ、前記磁性層と接合する面が平坦に形成されるコモンモードフィルタ。
【請求項２】
前記フィルタ層は、
コアの一面に前記コイルを形成し、その後前記コイルをカバーするために前記コアの一面に前記絶縁層を積層して形成され、
前記フィルタ層から前記コアを除去した面に前記磁性層を接合する請求項１に記載のコモンモードフィルタ。
【請求項３】
前記磁性層は、磁性物質を含有した複合材シートで形成される請求項１または請求項２に記載のコモンモードフィルタ。
【請求項４】
前記コイルは、前記磁性層と接合する前記絶縁層の面より前記絶縁層の内部に陥入されるように埋め込まれる請求項１または請求項２に記載のコモンモードフィルタ。
【請求項５】
コアの一面にコイルを形成するステップと、
前記コイルをカバーするために前記コアの一面に絶縁層を積層してフィルタ層を形成するステップと、
前記フィルタ層から前記コアを除去するステップと、
前記フィルタ層から前記コアを除去した面に磁性層を積層し、その反対面に基板を接合するステップと、
を含むコモンモードフィルタの製造方法。
【請求項６】
前記磁性層が、磁性物質を含有した複合材シートで形成される請求項５に記載のコモンモードフィルタの製造方法。
【請求項７】
前記コイルは、前記磁性層と接合する前記絶縁層の面より前記絶縁層の内部に陥入されるように埋め込まれる請求項５に記載のコモンモードフィルタの製造方法。
【発明の詳細な説明】
【技術分野】
【０００１】
本発明は、コモンモードフィルタ及びその製造方法に関する。
【背景技術】
【０００２】
近年、技術の発展により携帯電話、家電製品、ＰＣ、ＰＤＡ、ＬＣＤなどのような電子機器がアナログ方式からデジタル方式に変化し、処理するデータ量の増加により電子機器が高速化されつつある。
【０００３】
このように、デジタル化及び高速化される電子機器は、外部からの刺激に対して敏感である。すなわち、外部からの小さな異常電圧や高周波ノイズが電子機器の内部回路に流入される場合、回路が破損したり、信号が歪む場合が生じる。
【０００４】
この場合、電子機器の回路の破損、信号の歪みを発生させる異常電圧やノイズの原因としては、落雷、人体に帯電した静電気放電、回路内で発生するスイッチング電圧、電源電圧に含まれた電源ノイズ、不要な電磁気信号または電磁気雑音などが挙げられる。
【０００５】
このような、電子機器の回路の破損や信号の歪みの発生を抑えるためには、フィルタを設け、異常電圧と高周波ノイズが回路に流入されることを防止する必要がある。特に、高速差動信号ラインなどにはコモンモードノイズを除去するためにコモンモードフィルタを用いることが一般的である。
【先行技術文献】
【特許文献】
【０００６】
【特許文献１】韓国公開特許第１０−２０１２−００３３６４４号  （２０１２．０４．０９．公開）
【発明の概要】
【発明が解決しようとする課題】
【０００７】
本発明は、コイルのマグネティックフラックスを損失することなく、効果的にフィルタ層に磁性層を積層できるコモンモードフィルタ及びその製造方法を提供することを目的とする。
【課題を解決するための手段】
【０００８】
本発明の一側面によれば、基板と、コイル及び絶縁層を含み、基板上に配置されて信号ノイズを除去するフィルタ層と、フィルタ層に積層される磁性層と、を含み、フィルタ層は、磁性層と接合する面にコイルの一面が露出するようにコイルが埋め込まれ、磁性層と接合する面が平坦に形成されることを特徴とするコモンモードフィルタが提供される。
【０００９】
ここで、フィルタ層は、コアの一面にコイルを形成し、その後コイルをカバーするためにコアの一面に絶縁層を積層して形成され、フィルタ層からコアを除去した面に磁性層を接合することができる。
【００１０】
磁性層は、磁性物質を含有した複合材シートで形成することができる。
【００１１】
そして、コイルは、磁性層と接合する絶縁層の面よりも絶縁層の内部に陥入されて、埋め込まれることができる。
【００１２】
本発明の他の側面によれば、コアの一面にコイルを形成するステップと、コイルをカバーするためにコアの一面に絶縁層を積層してフィルタ層を形成するステップと、フィルタ層からコアを除去するステップと、フィルタ層からコアを除去した面に磁性層を積層し、その反対面に基板を接合するステップと、を含むコモンモードフィルタの製造方法が提供される。
【００１３】
ここで、磁性層は、磁性物質を含有した複合材シートで形成することができる。
【発明の効果】
【００１４】
本発明の実施例によれば、フィルタ層は、磁性層と接合する面にコイルの一面が露出するようにコイルが埋め込まれ、磁性層と接合する面が平坦に形成されるので、コイルのマグネティックフラックスを損失することなく、効果的にフィルタ層に磁性層を積層することができる。
【図面の簡単な説明】
【００１５】
【図１】本発明の一実施例に係るコモンモードフィルタを概略的に示す図面である。
【図２】本発明の他の実施例に係るコモンモードフィルタを概略的に示す図面である。
【図３】本発明の一実施例に係るコモンモードフィルタの製造方法を示す工程図である。
【図４】本発明の一実施例に係るコモンモードフィルタの製造方法において主要ステップを示す図面である。
【図５】本発明の一実施例に係るコモンモードフィルタの製造方法において主要ステップを示す図面である。
【図６】本発明の一実施例に係るコモンモードフィルタの製造方法において主要ステップを示す図面である。
【図７】本発明の一実施例に係るコモンモードフィルタの製造方法において主要ステップを示す図面である。
【図８】本発明の一実施例に係るコモンモードフィルタに対する実験結果を示す図面である。
【図９】本発明の一実施例に係るコモンモードフィルタに対する実験結果を示す図面である。
【発明を実施するための形態】
【００１６】
本発明に係るコモンモードフィルタ及びその製造方法の実施例を添付図面に基づいて詳細に説明し、添付図面に基づいて説明するに当たって、同一または対応する構成要素には同一の図面符号を付し、これに対する重複説明は省略する。
【００１７】
また、以下で使用する「第１」、「第２」などの用語は、同一または対応する構成要素を区別するための識別記号に過ぎず、同一または対応する構成要素が、第１、第２などの用語により限定されるものではない。
【００１８】
また、「結合」、各構成要素の間の接触関係において、各構成要素の間に物理的に直接接触される場合のみを意味することではなく、他の構成が各構成要素の間に介在され、該他の構成に構成要素がそれぞれ接触されている場合まで包括する概念として使用する。
【００１９】
図１は、本発明の一実施例に係るコモンモードフィルタを概略的に示す図面である。図８及び図９は、本発明の一実施例に係るコモンモードフィルタに対する実験結果を示す図面である。
【００２０】
図１に示すように、本発明の一実施例に係るコモンモードフィルタ１０００は、基板１００、フィルタ層２００、及び磁性層３００を含む。
【００２１】
基板１００は、フィルタ層２００を支持するものであり、磁性層３００と磁場を形成することができる。  この場合、基板１００は、フィルタ層２００を支持する機能を果たし、本実施例に係るコモンモードフィルタ１０００においては下部に配置されることができる。
【００２２】
ここで、基板１００は、磁性物質を含み、閉磁路（ｃｌｏｓｅｄ  ｍａｇｎｅｔｉｃ  ｃｉｒｃｕｉｔ）としての役割を果たすことができる。例えば、基板１００は、焼結されたフェライト（ｆｅｒｒｉｔｅ）を含むか、フォルステライト（ｆｏｒｓｔｅｒｉｔｅ）などのセラミックス物質を含むことができる。このような基板１００は、コモンモードフィルタの形状に応じて予め設定された面積または厚さで形成することができる。
【００２３】
フィルタ層２００は、コイル２１０、２１１と、絶縁層２２０、２２１とを含み、基板１００上に配置されて信号ノイズを除去するものであって、図１に示すように、積層された複数の絶縁層２２０、２２１と複数のコイル２１０、２１１とを含むことができる。
【００２４】
すなわち、フィルタ層２００は、基板１００の上面に順次積層された複数の絶縁層２２０、２２１と、各絶縁層２２０、２２１の間に介在された複数のコイル２１０、２１１とを含むことができる。この場合、必要によって、各絶縁層２２０、２２１は互いに異なる材質からなることができる。
【００２５】
一方、フィルタ層２００は、本実施例に係るコモンモードフィルタ１０００の側面または上面に形成される外部端子と電気的に接続されることができる。
【００２６】
磁性層３００は、フィルタ層２００に積層されるものであって、基板１００と磁場を形成することができる。また、磁性層３００は、基板１００とともにフィルタ層２００を保護することができる。このような磁性層３００は、本実施例に係るコモンモードフィルタ１０００の実装面または底面を構成することができる。  一方、フィルタ層２００の一部にキャビティ（ｃａｖｉｔｙ）が形成される場合、磁性層３００がキャビティを満たしながらフィルタ層２００に積層されることも可能である。
【００２７】
この場合、フィルタ層２００は、磁性層３００と接合する面にコイル２１１の一面が露出するようにコイル２１１が埋め込まれ、磁性層３００と接合する面が平坦に形成されることができる。すなわち、図１に示されたフィルタ層２００の最上面は、絶縁層２２１と、これに埋め込まれたコイル２１１の一面とが平坦に形成されて、磁性層３００と接合することができる。
【００２８】
仮に、フィルタ層２００の最上面が平坦ではないと、磁性層３００との接合力が低下したり、界面剥離が発生したりするおそれがある。また、平坦ではないフィルタ層２００の面を補うために別途の層をフィルタ層２００と磁性層３００との間に介在する必要がある。
【００２９】
したがって、本実施例に係るコモンモードフィルタ１０００においてフィルタ層２００は、磁性層３００と接合する面を平坦に形成することにより、より容易にフィルタ層２００に磁性層３００を積層することができる。
【００３０】
これにより、コモンモードフィルタ１０００の製作が容易となり、界面剥離などによる性能低下を防止することができる。
【００３１】
一方、図８及び図９に示すように、本実施例に係るコモンモードフィルタ１０００は、インピーダンス値が上昇することが分かる。この場合、図８は、コイルの一面が露出されず、絶縁層にコイルが完全に埋め込まれた場合のインピーダンス値を示す結果であり、図９は、本実施例に係るコモンモードフィルタ１０００のように、コイル２１１の一面が露出し、磁性層３００とコイル２１１とが直接的に接合された場合のインピーダンス値を示す結果である。
【００３２】
このように、本実施例に係るコモンモードフィルタ１０００のインピーダンス値が上昇する現象は、磁性層３００とコイル２１１とが直接的に接合することで、コイル２１１のマグネティックフラックス（Ｍａｇｎｅｔｉｃ  Ｆｌｕｘ）の損失が最小化されることによる結果であり、これにより、インピーダンス効率を改善できるなどの構造的デザインに有利となる。
【００３３】
上記のように、本実施例に係るコモンモードフィルタ１０００において、フィルタ層２００は、磁性層３００と接合する面にコイル２１１の一面が露出するようにコイル２１１が埋め込まれ、磁性層３００と接合する面が平坦に形成されるので、コイル２１１のマグネティックフラックスを損失することなく、効果的にフィルタ層２００に磁性層３００を積層することができる。
【００３４】
本実施例に係るコモンモードフィルタ１０００において、フィルタ層２００は、図４のコア１０の一面にコイル２１１を形成し、その後コイル２１１をカバーするためにコア１０の一面に絶縁層２２１を積層して形成され、フィルタ層２００からコア１０を除去した面に磁性層３００を接合することができる。
【００３５】
この場合、コア１０は、フィルタ層２００の形成においてのフィルタ層２００を支持するための板状の部材であって、フィルタ層２００と接合する面が平坦に形成されることができる。
【００３６】
これにより、コア１０の一面にコイル２１１を形成し、その後コイル２１１をカバーするためにコア１０の一面に絶縁層２２１を積層する場合、コア１０の一面の平坦度によりコア１０の一面と接するフィルタ層２００の平坦度を均一に確保することができる。
【００３７】
したがって、均一な平坦度の確保されたフィルタ層２００の面からコア１０を除去し、磁性層３００を接合すれば、フィルタ層２００と磁性層３００との接合面を平坦に形成することができる。そして、これにより、フィルタ層２００と磁性層３００とが接合される面にコイル２１１の一面が露出され得る。
【００３８】
以上のように、本実施例に係るコモンモードフィルタ１０００は、コア１０を用いてより効果的にフィルタ層２００と磁性層３００とが接合される面にコイル２１１の一面を露出させながら、フィルタ層２００と磁性層３００との接合面を平坦に形成することができる。
【００３９】
一方、本実施例に係るコモンモードフィルタ１０００において、磁性層３００を、磁性物質を含有した複合材シートで形成する場合、コモンモードフィルタ１０００の製作をより効果的に行うことができる。例えば、磁性層３００は、フェライトパウダを含有したエポキシ樹脂などで形成したシート構造であってもよい。
【００４０】
すなわち、上述したように、フィルタ層２００と磁性層３００とが接合される面を平坦に形成すれば、シート状である複合材シートをフィルタ層２００の上面に付着することがより容易となる。
【００４１】
したがって、本実施例に係るコモンモードフィルタ１０００は、磁性層３００をフィルタ層２００に塗布または充填する複雑な工程を行わずに、複合材シートをフィルタ層２００の上面に付着することだけで十分であるため、コモンモードフィルタ１０００の製作がさらに容易となる。
【００４２】
一方、磁性層３００は、必要によって絶縁層２２０、２２１で代替可能であり、ペーストで形成されることもできる。
【００４３】
図２は、本発明の他の実施例に係るコモンモードフィルタを概略的に示す図面である。
【００４４】
図２に示すように、本発明の他の実施例に係るコモンモードフィルタ２０００において、コイル２１１は、磁性層３００と接合する絶縁層２２１の面よりも絶縁層２２１の内部に陥入されて、埋め込まれてもよい。
【００４５】
すなわち、図２に示された方向を基準にして、コイル２１１の最上面は、絶縁層２２１の最上面より低く形成されることができる。この場合、コイル２１１の最上面は、別途のエッチングなどの工程を経て絶縁層２２１の最上面より低く形成することができる。
【００４６】
これにより、本実施例に係るコモンモードフィルタ２０００は、磁性層３００の一部が絶縁層２２１の内部に流入されてアンカー作用などを果たすため、コイル２１１及び絶縁層２２１と磁性層３００との間の密着力を高めてコモンモードフィルタ２０００の信頼性をさらに向上することができ、磁性層３００とコイル２１１とが直接接合することによりインピーダンス値を上昇させることができる。
【００４７】
また、コイル２１１及び絶縁層２２１と磁性層３００との間の密着力を確保するために、必要によって、コイル２１１が、磁性層３００と接合する絶縁層２２１の面よりも絶縁層２２１の外部に突出するように埋め込まれることができる。すなわち、コイル２１１の最上面が、絶縁層２２１の最上面より高く形成されることもできる。
【００４８】
一方、本発明の他の実施例に係るコモンモードフィルタ２０００は、上述した構成を除き、本発明の一実施例に係るコモンモードフィルタ１０００の主要構成と同一または類似するので、重複内容に対する説明は省略する。
【００４９】
図３は、本発明の一実施例に係るコモンモードフィルタの製造方法を示す工程図である。図４から図７は、本発明の一実施例に係るコモンモードフィルタの製造方法の主要ステップを示す図面である。
【００５０】
図３から図７に示すように、本発明の一実施例に係るコモンモードフィルタの製造方法は、コア１０の一面にコイル２１１を形成するステップＳ１００（図４参照）から始まる。
【００５１】
この場合、コイル２１１は、コア１０上にメッキ方式により導電層を形成し、導電層をパターニングするなどの方法により形成することができる。
【００５２】
次に、ステップＳ２００で、コイル２１１をカバーするために、コア１０の一面に絶縁層２２１を積層してフィルタ層２００を形成することができる（図５参照）。この場合、フィルタ層２００は、コア１０の一面に順次積層された複数の絶縁層２２０、２２１と、各絶縁層２２０、２２１の間に介在された複数のコイル２１０、２１１と、を含むことができる。
【００５３】
次に、ステップＳ３００で、フィルタ層２００からコア１０を除去することができる（図６参照）。この場合、コア１０は、ルーティング（ｒｏｕｔｉｎｇ）工程などを通してフィルタ層２００から除去されることができる。これにより、フィルタ層２００と磁性層３００とが接合する面にコイル２１１の一面が露出することになる。
【００５４】
次に、ステップＳ４００で、フィルタ層２００からコア１０を除去した面に磁性層３００を積層し、その反対面に基板１００を接合することができる（図７参照）。この場合、コア１０の一面の平坦度により、コア１０の一面と接していたフィルタ層２００の面の平坦度を均一に確保することができる。
【００５５】
したがって、均一な平坦度の確保されたフィルタ層２００の面に、コア１０を除去し、磁性層３００を接合すると、フィルタ層２００と磁性層３００との接合面を平坦に形成することができる。
【００５６】
このように、本実施例に係るコモンモードフィルタの製造方法は、コア１０を用いることにより、より効果的にフィルタ層２００と磁性層３００との接合面にコイル２１１の一面を露出させながら、フィルタ層２００と磁性層３００との接合面を平坦に形成することができる。
【００５７】
一方、本実施例に係るコモンモードフィルタの製造方法において磁性層３００を、磁性物質を含有した複合材シートで形成すると、コモンモードフィルタの製作をさらに効果的に行うことができる。
【００５８】
すなわち、上述したように、フィルタ層２００と磁性層３００とが接合する面を平坦に形成すれば、シート状である複合材シートをフィルタ層２００の上面に付着することがより容易となる。
【００５９】
したがって、本実施例に係るコモンモードフィルタの製造方法は、磁性層３００をフィルタ層２００に塗布または充填する複雑な工程を行わずに、複合材シートをフィルタ層２００の上面に付着することだけで十分であるため、コモンモードフィルタの製作をより容易に行うことができる。
【００６０】
ここで、コイル２１１は、磁性層３００と接合する絶縁層２２１の面よりも絶縁層２２１の内部に陥入されて、埋め込まれることができる。
【００６１】
すなわち、図２に示された方向を基準にして、コイル２１１の最上面を絶縁層２２１の最上面より低く形成することができる。この場合、コイル２１１の最上面は、別途のエッチングなどの工程を経て絶縁層２２１の最上面より低く形成することができる。
【００６２】
これにより、本実施例に係るコモンモードフィルタの製造方法は、磁性層３００の一部が絶縁層２２１の内部に流入されてアンカー作用などを果たすため、コイル２１１及び絶縁層２２１と磁性層３００との間の密着力を高め、コモンモードフィルタの信頼性をさらに向上することができ、磁性層３００とコイル２１１とが直接接合することによりインピーダンスを上昇させることができる。
【００６３】
また、コイル２１１及び絶縁層２２１と磁性層３００との間の密着力を確保するために、必要によって、コイル２１１が、磁性層３００と接合する絶縁層２２１の面よりも絶縁層２２１の外部に突出するように埋め込まれることができる。すなわち、コイル２１１の最上面が、絶縁層２２１の最上面より高く形成されることもできる。
【００６４】
一方、本発明の一実施例に係るコモンモードフィルタの製造方法において、主要構成に対する詳細な説明は、本発明の一実施例に係るコモンモードフィルタ１０００または本発明の他の実施例に係るコモンモードフィルタ２０００で上述したので、重複内容に対する説明は省略する。
【００６５】
以上、本発明の実施例について説明したが、当該技術分野で通常の知識を有する者であれば、特許請求範囲に記載した本発明の思想から逸脱しない範囲内で、構成要素の付加、変更、削除または追加することにより本発明を多様に修正及び変更することができ、これも本発明の権利範囲内に含まれるといえよう。
【符号の説明】
【００６６】
１０                コア
１００              基板
２００              フィルタ層
２１０、２１１      コイル
２２０、２２１      絶縁層
３００              磁性層
１０００、２０００      コモンモードフィルタ
【図１】
2015220464.tif 000003
【図２】
2015220464.tif 000004
【図３】
2015220464.tif 000005
【図４】
2015220464.tif 000006
【図５】
2015220464.tif 000007
【図６】
2015220464.tif 000008
【図７】
2015220464.tif 000009
【図８】
2015220464.tif 000010
【図９】
2015220464.tif 000011